"加水分解性シリル基を有する有機重合体Aと、酸化ナトリウム量が1000ppm以下である水酸化アルミニウムBと、2価のスズ化合物Cと、を含有し、前記水酸化アルミニウムBの含有量が、前記有機重合体A100質量部に対して、30~300質量部であり、前記スズ化合物Cの含有量が、前記有機重合体A100質量部に対して、0.1~10質量部である、湿気硬化型樹脂組成物。前記有機重合体Aが、前記加水分解性シリル基として、メチルジメトキシシリル基、メチルジエトキシシリル基、トリメトキシシリル基およびトリエトキシシリル基からなる群から選ばれる少なくとも1種を有する、請求項1に記載の湿気硬化型樹脂組成物。前記有機重合体Aが、前記加水分解性シリル基を有するオキシアルキレン重合体、および/または、前記加水分解性シリル基を有するメタアクリル酸アルキルエステル重合体である、請求項1または2に記載の湿気硬化型樹脂組成物。しかし、本発明者が、特許文献1および2に記載の組成物について詳細に検討したところ、硬化後の難燃性には優れるものの、貯蔵安定性に劣ることが明らかとなった。また、上述したように、特許文献1および2に記載の組成物は、4価の有機スズ化合物が硬化触媒として使用されるものであるが、近年、環境安全面の観点から、4価の有機スズ化合物の使用回避が望まれている。そこで、本発明は、4価の有機スズ化合物が使用されない湿気硬化型樹脂組成物であって、貯蔵安定性および硬化後の難燃性に優れた湿気硬化型樹脂組成物を提供することを目的とする。本発明者は、上記目的を達成するために鋭意検討を行った。その結果、水酸化アルミニウムと2価のスズ化合物とを配合した湿気硬化型樹脂組成物において、水酸化アルミニウムに不純物として含まれる酸化ナトリウムNa2Oが貯蔵安定性を劣化させることを見出し、さらに、この酸化ナトリウム量が所定量以下であれば、貯蔵安定性の劣化を抑制できることを見出し、本発明を完成させた。すなわち、本発明は、以下の1~3を提供する。1加水分解性シリル基を有する有機重合体Aと、酸化ナトリウム量が1000ppm以下である水酸化アルミニウムBと、2価のスズ化合物Cと、を含有し、上記水酸化アルミニウムBの含有量が、上記有機重合体A100質量部に対して、30~300質量部であり、上記スズ化合物Cの含有量が、上記有機重合体A100質量部に対して、0.1~10質量部である、湿気硬化型樹脂組成物。2上記有機重合体Aが、上記加水分解性シリル基として、メチルジメトキシシリル基、メチルジエトキシシリル基、トリメトキシシリル基およびトリエトキシシリル基からなる群から選ばれる少なくとも1種を有する、上記1に記載の湿気硬化型樹脂組成物。3上記有機重合体Aが、上記加水分解性シリル基を有するオキシアルキレン重合体、および/または、上記加水分解性シリル基を有するメタアクリル酸アルキルエステル重合体である、上記1または2に記載の湿気硬化型樹脂組成物。本発明によれば、4価の有機スズ化合物が使用されない湿気硬化型樹脂組成物であって、貯蔵安定性および硬化後の難燃性に優れた湿気硬化型樹脂組成物を提供することができる。[湿気硬化型樹脂組成物]本発明の湿気硬化型樹脂組成物以下、単に本発明の組成物ともいうは、加水分解性シリル基を有する有機重合体Aと、酸化ナトリウム量が1000ppm以下である水酸化アルミニウムBと、2価のスズ化合物Cと、を含有し、上記水酸化アルミニウムBの含有量が、上記有機重合体A100質量部に対して、30~300質量部であり、上記スズ化合物Cの含有量が、上記有機重合体A100質量部に対して、0.1~10質量部である、湿気硬化型樹脂組成物である。以下では、まず、本発明の組成物が含有する各成分について詳述する。有機重合体A本発明の組成物が含有する有機重合体Aは、加水分解性シリル基を有する有機重合体である。ここで、加水分解性シリル基は、ケイ素原子に結合した1~3個のヒドロキシ基および/または加水分解性基を有し、湿気や架橋剤の存在下、必要に応じて触媒等を使用することにより縮合反応を起こしてシロキサン結合を形成することにより架橋しうる基である。なお、加水分解性基としては、例えば、アルコキシ基、アルケニルオキシ基、アシロキシ基、アミノ基、アミノオキシ基、オキシム基、アミド基等が挙げられる。このような加水分解性シリル基としては、例えば、アルコキシシリル基、アルケニルオキシシリル基、アシロキシシリル基、アミノシリル基、アミノオキシシリル基、オキシムシリル基、アミドシリル基等が挙げられ、なかでも、取扱いが容易であるという理由から、アルコキシシリル基であるのが好ましい。アルコキシシリル基のケイ素原子に結合するアルコキシ基としては、特に限定されないが、入手が容易である等の観点から、例えば、メトキシ基、エトキシ基、プロポキシ基等が好適に挙げられる。また、アルコキシシリル基のケイ素原子に結合するアルコキシ基以外の基としては、特に限定されず、例えば、水素原子、アルキル基、アルケニル基、アリールアルキル基等が挙げられ、なかでも、炭素数20以下のアルキル基であるのが好ましく、メチル基、エチル基、プロピル基、イソプロピル基であるのがより好ましい。このようなアルコキシシリル基としては、例えば、アルキルジアルコキシシリル基、トリアルコキシシリル基等が挙げられ、なかでも、硬化速度の観点から、メチルジメトキシシリル基、メチルジエトキシシリル基、トリメトキシシリル基、トリエトキシシリル基であるのが好ましい。有機重合体Aとしては、上述したような加水分解性シリル基を有する有機重合体であれば特に限定されないが、例えば、加水分解性シリル基を有するオキシアルキレン重合体A1、加水分解性シリル基を有するメタアクリル酸アルキルエステル重合体A2等が挙げられる。本発明の組成物は、有機重合体Aとしてオキシアルキレン重合体A1を含有することで、硬化後に良好な柔軟性を有し、有機重合体Aとしてメタアクリル酸アルキルエステル重合体A2を含有することで、オキシアルキレン重合体A1を単独で含有するよりも、硬化後の耐熱性に優れる。<重合体A1>重合体A1は、主鎖がオキシアルキレン単量体単位を含み、加水分解性シリル基を1分子中に1個以上有する重合体である。重合体A1において、加水分解性シリル基は、分子内の末端に存在していてもよく、側鎖に存在していてもよく、両方に存在していてもよい。重合体A1に含まれるオキシアルキレン単量体単位としては、例えば、-CH2CH2O-、-CH2CHCH3O-、-CH2CHC2H5O-、-CHCH3CH2O-、-CHC2H5CH2O-、-CH2CH2CH2O-、-CH2CH2CH2CH2O-等が挙げられる。重合体A1の主鎖は、これらの単位の1種のみで構成されていてもよく、2種以上で構成されていてもよい。重合体A1が有する加水分解性シリル基については、上述したとおりである。加水分解性シリル基は、重合体A1の主鎖に対して、直接的に、または、炭化水素基等の有機基を介して間接的に、結合することができる。重合体A1において、加水分解性シリル基の数は、組成物の硬化速度と硬化物の機械物性特に伸びとのバランスに優れ、また、貯蔵安定性がより優れるという理由から、1分子あたり、1~4個であるのが好ましい。重合体A1の数平均分子量は、作業性等の観点から、3,000~50,000であるのが好ましく、10,000~30,000であるのがより好ましい。なお、数平均分子量は、ゲルパーミエーションクロマトグラフィーGPCによりポリスチレン換算で表わされる分子量である以下、同様。重合体A1は、1種単独で用いてもよく、2種以上を併用してもよい。また、重合体A1は、公知の方法によって製造することができる。重合体A1としては、公知のものを用いることができ、例えば、特公昭45-36319号、同46-12154号、同49-32673号、特開昭50-156599号、同51-73561号、同54-6096号、同55-82123号、同55-123620号、同55-125121号、同55-131022号、同55-135135号、同55-137129号、特開平3-72527号などの各公報に記載されているものを用いることができる。また、市販品を用いることができ、その具体例としては、カネカ社製のMSP-S203、MSP-S303、SAX220、SAX510、SAX530、SAX580、旭硝子社製のESS3420、ESA2551等が挙げられる。<重合体A2>重合体A2は、主鎖がメタアクリル酸アルキルエステル単量体単位を含み、加水分解性シリル基を1分子中に1個以上有する重合体である。重合体A2において、加水分解性シリル基は、分子内の末端に存在していてもよく、側鎖に存在していてもよく、両方に存在していてもよい。メタアクリル酸アルキルエステル重合体の単量体単位としては、例えば、メタアクリル酸メチル、メタアクリル酸エチル、メタアクリル酸プロピル、メタアクリル酸ブチル、メタアクリル酸ヘキシル、メタアクリル酸ヘプチル、メタアクリル酸-2-エチルヘキシル、メタアクリル酸ノニル、メタアクリル酸デシル、メタアクリル酸ウンデシル、メタアクリル酸ラウリル、メタアクリル酸トリデシル、メタアクリル酸ミリスチル、メタアクリル酸セチル、メタアクリル酸ステアリル、メタアクリル酸ベヘニル、メタアクリル酸ビフェニル等が挙げられる。なお、重合体A2の主鎖においては、これらの単量体単位の割合が50質量を超えるのが好ましく、70質量以上であるのがより好ましい。また、重合体A2の主鎖であるメタアクリル酸アルキルエステル重合体は、これらの単量体単位のほかに、これらと共重合性を有する単量体単位を含んでいてもよく、例えば、アクリル酸、メタクリル酸などのカルボキシ基を含有する単量体単位;メタアクリルアミド、N-メチロールメタアクリルアミドなどのアミド基を含有する単量体単位;グリシジルメタアクリレートなどのエポキシ基を含有する単量体単位;ジエチルアミノエチルメタアクリレート、アミノエチルビニルエーテルなどのアミノ基を含有する単量体単位;ポリオキシエチレンメタアクリレートなどの単量体単位;アクリロニトリル、スチレン、α-メチルスチレン、アルキルビニルエーテル、塩化ビニル、酢酸ビニル、プロピオン酸ビニル、エチレンなどに起因する単量体単位;等が挙げられる。重合体A2が有する加水分解性シリル基については、上述したとおりである。加水分解性シリル基は、重合体A2の主鎖に対して、直接的に、または、炭化水素基等の有機基を介して間接的に、結合することができる。重合体A2において、加水分解性シリル基の数は、組成物の硬化速度と硬化物の機械物性特に伸びとのバランスに優れ、また、貯蔵安定性がより優れるという理由から、1分子あたり、1~4個であるのが好ましい。重合体A2の数平均分子量は、作業性等の観点から、500~100,000であるのが好ましく、1,000~50,000であるのがより好ましい。重合体A2は、1種単独で用いてもよく、2種以上を併用してもよい。また、重合体A2は、公知の方法によって製造することができる。重合体A2としては、公知のものを用いることができる。また、市販品を用いることができ、その具体例としては、SA100S、SA110S、SA120S、SA200SXなどのカネカテレケリックポリアクリレートカネカ社製等が挙げられる。本発明においては、組成物の粘度と硬化物の機械物性とのバランス、および、硬化物の耐熱性という観点から、上述した重合体A1および重合体A2を併用するのが好ましい。併用する場合、その質量比A1/A2は、20/80~80/20であるのが好ましく、30/70~70/30であるのがより好ましい。重合体A1の比率が大きいほど、組成物の粘度は低くなり、硬化物の機械物性は高伸びになるが、耐熱性が低下する。水酸化アルミニウムB本発明の組成物は、不純物としての酸化ナトリウム量が1000ppm以下である水酸化アルミニウムBを、上述した有機重合体A100質量部に対して、30~300質量部含有する。一般的に、水酸化アルミニウムAl2O33H2OまたはAlOH3で表されるは、バイヤー法により製造される。すなわち、まず、ボーキサイトを水酸化ナトリウムの高温水溶液に溶かし、得られた溶液を冷却することにより、水酸化アルミニウムを析出させる。水酸化アルミニウムは、このような工程を経て製造されるため、いわゆる不可避不純物として酸化ナトリウムNa2Oを含む。本発明に用いられる水酸化アルミニウムBにおいては、このような酸化ナトリウムの量が、質量比で、1000ppm以下である。不純物である酸化ナトリウム残分は、上述したように、有機重合体Aを硬化させて貯蔵安定性を劣化させると考えられるが、本発明の組成物においては、水酸化アルミニウムBにおける酸化ナトリウム量を1000ppm以下という低量にすることで、有機重合体Aの硬化が抑制されて、貯蔵安定性に優れる。水酸化アルミニウムBの酸化ナトリウム量は、本発明の貯蔵安定性がより優れるという理由から、500ppm以下であるのが好ましく、300ppm以下であるのがより好ましい。なお、酸化ナトリウム量は、ICP分光分析装置を用いて測定することができる。水酸化アルミニウムBの平均粒径は、0.1~100μmであるのが好ましく、1~20μmであるのがより好ましい。水酸化アルミニウムBの平均粒径が大きすぎると硬化物の機械物性が劣る傾向にあり、また、小さすぎると組成物の粘度が高くなり作業性が劣る傾向にあるが、水酸化アルミニウムBの平均粒径が上記範囲内であれば、硬化物の機械物性が優れ、また、作業性も良好になる。なお、水酸化アルミニウムBは、各種の処理剤によって表面処理されたものであってもよいが、本発明の組成物の貯蔵安定性がより優れるという理由から、表面処理されていない未処理品であるのが好ましい。水酸化アルミニウムBの含有量は、上述した有機重合体A100質量部に対して、50~400質量部であるのが好ましく、100~250質量部であるのがより好ましい。水酸化アルミニウムBの含有量が多いほど難燃性が発現しやすいが、含有量が多すぎると、組成物の粘度が上昇する傾向にあり、また、硬化物の機械物性伸びが劣る傾向にある。しかし、水酸化アルミニウムBの含有量が上記範囲内であれば、組成物の粘度や硬化物の機械物性が優れる。スズ化合物C本発明の組成物は、2価のスズ化合物Cを、上述した有機重合体A100質量部に対して、0.1~10質量部含有する。スズ化合物Cは、上述した有機重合体Aが有する加水分解性シリル基に対して、硬化促進剤として機能するものである。本発明の組成物に含有されるスズ化合物Cとしては、2価のスズ化合物であれば特に限定されないが、例えば、2価のスズ原子Snに1個または2個のアシルオキシ基-OOCR[R:有機基]が結合した化合物である、2価のカルボン酸スズ化合物が挙げられる。2価のカルボン酸スズ化合物としては、例えば、炭素数8~20のカルボン酸とスズとの塩が挙げられ、その具体例としては、オクタン酸スズ、2-エチルヘキサン酸スズ、ネオデカン酸スズ、ラウリン酸スズ、ステアリン酸スズ、オレイン酸スズ、リノール酸スズ、リノレン酸スズ等が挙げられる。スズ化合物Cの含有量は、実用的な硬化速度を発現させるという理由から、上述した有機重合体A100質量部に対して、0.1~10質量部であるのが好ましく、0.5~5質量部であるのがより好ましい。その他の添加剤等本発明の組成物は、本発明の目的を損なわない範囲で、さらに添加剤を含有することができる。添加剤としては、例えば、フィラー、脱水剤、シランカップリング剤、硬化促進剤、可塑剤、チクソトロピー付与剤、顔料、染料、老化防止剤、酸化防止剤、帯電防止剤、接着付与剤、分散剤、溶剤、等が挙げられる。フィラーとしては、具体的には、例えば、シリカ、珪酸類、ケイソウ土、炭酸カルシウム、炭酸マグネシウム、カーボンブラック、クレー、タルク、ベントナイト、酸化チタン、酸化鉄、酸化亜鉛、亜鉛華、シラスバルーン、石綿、ガラス繊維、フィラメント等が挙げられる。脱水剤としては、ビニルシラン、シリケート化合物等が挙げられる。シランカップリング剤としては、エポキシシラン、アミノシラン、メタアクリルシラン等が挙げられる。硬化促進剤としては、例えば、アミン系化合物、カルボン酸等が挙げられる。アミン系化合物の具体例としては、ブチルアミン、オクチルアミン、ジブチルアミン、モノエタノールアミン、ジエタノールアミン、トリエタノールアミン、トリエチルアミン、ジエチレントリアミン、トリエチレンテトラミン、オレイルアミン、シクロヘキシルアミン、ベンジルアミン、ジエチルアミノプロピルアミン、キシリレンジアミン、トリエチレンジアミン、グアニジン、ジフェニルグアニジン、2,4,6-トリスジメチルアミノメチルフェノール、モルホリン、N-メチルモルホリン、2-エチル-4-メチルイミダゾール等が挙げられ、これらを1種単独で用いてもよく、2種以上を併用してもよい。また、カルボン酸としては、特に限定されないが、具体的には、例えば、酢酸、プロピオン酸、酪酸、オクタン酸、2-エチルヘキサン酸、ラウリン酸、ステアリン酸、ネオデカン酸などの直鎖状または分岐状の飽和脂肪酸;オレイン酸、リノール酸、リノレン酸などの不飽和脂肪酸;等が挙げられ、これらを1種単独で用いてもよく、2種以上を併用してもよい。これらのうち、上述したスズ化合物Cにおけるスズ原子のカウンターとなり得るという理由から、使用されるスズ化合物Cのアシルオキシ基に対応したカルボン酸例えば、スズ化合物Cとしてネオデカン酸スズを使用する場合には、ネオデカン酸を使用するのが好ましい。これにより、本発明の組成物の硬化速度が優れる。本発明の組成物の製造方法としては、特に限定されず、例えば、上述した各成分を、減圧した窒素雰囲気下において、混合ミキサー等の攪拌装置を用いて十分混練し、均一に分散させて製造する方法が挙げられる。本発明の組成物は、室温で、例えば大気中の湿気によって硬化することができる。本発明の組成物を適用する被着体は、特に制限されず、例えば、金属、プラスチック、ゴム、ガラス、セラミック等が挙げられる。本発明の組成物の用途としては、例えば、接着剤、シーリング材、コーティング材、プライマー、塗料、ポッティング材等が挙げられる。また、本発明の組成物は、難燃性製品の部品接着用途に使用することができる。ここで、難燃性製品としては、例えば、スピーカー、ビデオカセットプレイヤー、テレビ、ラジオ、エアコン、扇風機、自動販売機、冷蔵庫、パーソナルコンピューター、各種電池、ソーラーパネル、ビデオカメラ、カメラ、自動車部品、精密機器等が挙げられる。以下に、実施例を挙げて本発明を具体的に説明する。ただし、本発明はこれらに限定されるものではない。<実施例1~7、比較例1~5>下記第1表に示す各成分を、同表に示す配合量単位:質量部で、プラネタリーミキサーを用いて混合し、各湿気硬化型樹脂組成物以下、単に組成物ともいうを得た。<酸化ナトリウム量>各実施例および比較例について、使用された水酸化アルミニウムB1~B5の酸化ナトリウムNa2Oの量は、カタログ値である単位:ppm質量比。このとき、水酸化アルミニウムB1~B5の2種以上を併用した場合には、当該2種以上の水酸化アルミニウムの混合物の混合比から、その酸化ナトリウム量を計算により求めた。<評価>初期粘度、促進試験後粘度、粘度変化率まず、BS型粘度計1rpmを使用し、20°Cの条件下で、得られた組成物の初期粘度を測定した単位:Pas。次に、得られた組成物を70°Cの条件下に3日間置いた後の粘度促進試験後粘度を、同様に測定した。さらに、測定された初期粘度および促進試験後粘度を、下記式に当てはめて、粘度変化率を求めた。粘度変化率=促進試験後粘度/初期粘度×100測定した粘度および求めた粘度変化率を、下記第1表に示す。粘度変化率が低いほど、貯蔵安定性に優れるものとして評価できる。酸素指数まず、得られた組成物を、シリコーン離型紙および1.5mmのスペーサーを用いてシート状にして、20°C、7日間養生させた後、離型紙から剥がし、厚さ1.5mm×幅13mm×長さ130mmの硬化シートを得た。次に、得られた硬化シートについて、JISK7201-2に準拠して、酸素指数を測定した。測定結果を下記第1表に示す。なお、酸素指数は、材料の燃えやすさの指標であり、材料の燃焼を維持しうる酸素と窒素との混合物における酸素の最低濃度を示す。一般的に、酸素指数が空気の酸素濃度21より大きい材料は、通常の空気中では燃焼が続けられないものと判断できる。したがって、酸素指数が大きいほど、難燃性に優れるものとして評価できる。UL94垂直燃焼試験得られた硬化シートを試料として使用して、UL94規格に基づき垂直燃焼試験を行い、1回目接炎後の残炎時間を測定した。測定結果を下記第1表に示す。残炎時間が短いほど、難燃性に優れるものとして評価できる。なお、試料が燃え尽きて残炎時間を測定できなかった場合には、下記第1表に×を記載した。上記第1表に示す成分は、以下に示すとおりである。有機重合体A1:トリメトキシシリル基を末端に有する直鎖状のポリプロピレングリコール数平均分子量:29,000、商品名:SAX510、カネカ社製有機重合体A2:3-メチルジメトキシシリルプロピル基を末端に有するテレケリックポリブチルアクリレート数平均分子量:22,000、商品名:SA100S、カネカ社製水酸化アルミニウムB1:水酸化アルミニウム酸化ナトリウム量:100ppm、平均粒径:2μm、商品名:BE033、日本軽金属社製水酸化アルミニウムB2:水酸化アルミニウムB1の表面脂肪酸処理品脂肪酸:ステアリン酸、酸化ナトリウム量:100ppm、平均粒径:2μm、商品名:BE033S、日本軽金属社製水酸化アルミニウムB3:水酸化アルミニウム酸化ナトリウム量:3000ppm、平均粒径:2μm、商品名:B703、日本軽金属社製水酸化アルミニウムB4:水酸化アルミニウム酸化ナトリウム量:3400ppm、平均粒径:1.1μm、商品名:ハイジライトH42、昭和電工社製水酸化アルミニウムB5:水酸化アルミニウムB4の表面脂肪酸処理品酸化ナトリウム量:3300ppm、平均粒径:1.1μm、商品名:ハイジライトH42S、昭和電工社製炭酸カルシウム:重質炭酸カルシウム商品名:スーパーS、丸尾カルシウム社製スズ化合物C1:ネオデカン酸スズ商品名:ネオスタンU-50、日東化成社製エポキシシラン:γ-グリシドキシプロピルトリメトキシシラン商品名:A-187、モメンティブパフォーマンスマテリアルズ社製ビニルシラン:ビニルトリメトキシシラン商品名:A-171、モメンティブパフォーマンスマテリアルズ社製ジアミノシラン:N-2-アミノエチル-3-アミノプロピルトリメトキシシラン商品名:A-1120、モメンティブパフォーマンスマテリアルズ社製アミン系化合物:ジエチルアミノプロピルアミン和光純薬工業社製カルボン酸:ネオデカン酸和光純薬工業社製上記第1表に示す結果から、代表的な無機フィラーである炭酸カルシウムを用いた比較例1は、難燃性に劣ることが分かった。また、酸化ナトリウム量が1000ppmを超えている比較例2~5については、水酸化アルミニウムを用いているとしても、粘度変化率が高く、貯蔵安定性に劣ることが分かった。これに対して、水酸化アルミニウムを用い、かつ、酸化ナトリウム量が1000ppm以下である実施例1~7については、貯蔵安定性および難燃性がともに優れることが分かった。このとき、実施例1と実施例2とを対比すると、表面脂肪酸処理品である水酸化アルミニウムB2のみを用いた実施例2よりも、無処理品である水酸化アルミニウムB1のみを用いた実施例1の方が、粘度変化率が低く、貯蔵安定性により優れることが分かった。また、実施例1と実施例3とを対比すると、水酸化アルミニウムB2をより多く配合した実施例3では、難燃性がより優れることが分かった。また、実施例3~5を見ると、オキシアルキレン重合体である有機重合体A1を用いた場合であっても、メタアクリル酸アルキルエステル重合体である有機重合体A2を用いた場合であっても、貯蔵安定性および難燃性がともに優れることが分かった。また、実施例1と実施例6とを対比すると、酸化ナトリウム量がより少ない実施例1の方が、粘度変化率がより低く、貯蔵安定性により優れることが分かった。"